(57)【要約】【課題】  熱可塑性樹脂との接着性に優れた樹脂組成物を提供する。【解決手段】  下記要件（１）〜（２）を満たす加水分解物、ポリオレフィン、並びに下記要件（３）を満たすポリビニルアルコール及び／又はエチレン・ビニルアルコール共重合体を含むことを特徴とする樹脂組成物。  （１）熱可塑性樹脂（Ａ）、（Ａ）よりもビニルエステル及び／又はアクリル酸エステル含量が５ｍｏｌ％以上多い、エチレンとビニルエステル及び／又はアクリル酸エステルとの共重合体（Ｂ）、並びに（Ａ）と（Ｂ）がグラフトされた変性体（Ｃ）を含む溶融混練物の加水分解物  （２）ビニルアルコール含量が０．５〜４０ｍｏｌ％、ビニルエステル及び／又はアクリル酸エステル含量が３０ｍｏｌ％以下  （３）エチレン含量が５５ｍｏｌ％以下【選択図】  なし【特許請求の範囲】
【請求項１】
下記要件（１）〜（２）を満たす加水分解物、ポリオレフィン、並びに下記要件（３）を満たすポリビニルアルコール及び／又はエチレン・ビニルアルコール共重合体を含むことを特徴とする樹脂組成物。
（１）熱可塑性樹脂（Ａ）、（Ａ）よりもビニルエステル及び／又はアクリル酸エステル含量が５ｍｏｌ％以上多い、エチレンとビニルエステル及び／又はアクリル酸エステルとの共重合体（Ｂ）、並びに（Ａ）と（Ｂ）がグラフトされた変性体（Ｃ）を含む溶融混練物の加水分解物
（２）ビニルアルコール含量が０．５〜４０ｍｏｌ％、ビニルエステル及び／又はアクリル酸エステル含量が３０ｍｏｌ％以下
（３）エチレン含量が５５ｍｏｌ％以下
【請求項２】
前記ポリオレフィンが炭素数２〜１２のα−オレフィンの単独重合体若しくはこれらの共重合体、又はエチレンとビニルエステル及び／若しくはアクリル酸エステルとの共重合体を少なくとも１種以上含有することを特徴とする請求項１に記載の樹脂組成物。
【請求項３】
加水分解物が９〜９０重量部、ポリオレフィンが９〜９０重量部、ポリビニルアルコール及び／又はエチレン・ビニルアルコール共重合体が１〜６０重量部（これらの合計は１００重量部）であることを特徴とする請求項１又は２に記載の樹脂組成物。
【請求項４】
要件（１）〜（２）を満たす加水分解物を含む層、ポリオレフィンを含む層、要件（３）を満たすポリビニルアルコール及び／又はエチレン・ビニルアルコール共重合体を含む層を有する多層成形品を溶融混練したことを特徴とする請求項１〜３に記載の樹脂組成物の製造方法。
【請求項５】
多層成形品が、成形時の副生品の粉砕品であることを特徴とする請求項４に記載の樹脂組成物の製造方法。
【請求項６】
前記粉砕品に対し、加水分解物及び／又はポリオレフィンを添加したことを特徴とする請求項５に記載の樹脂組成物の製造方法。
【請求項７】
請求項１〜３のいずれかに記載の樹脂組成物を含むリグラインド層、ポリオレフィンを含む層並びにポリビニルアルコール及び／又はエチレン・ビニルアルコール共重合体を含む層を有することを特徴とする積層体。
【請求項８】
請求項７に記載の積層体からなるブロー成形品。
【請求項９】
請求項７に記載の積層体からなるシート成形品。
【請求項１０】
請求項７に記載の積層体からなるフィルム成形品。
【発明の詳細な説明】
【技術分野】
【０００１】
本発明は、製造工程で発生するバリやスクラップ等を粉砕しリサイクルする際の着色やゲル化を低く抑えられる樹脂組成物及びこの樹脂組成物をリグラインド層として用いた積層体に関するものである。
【背景技術】
【０００２】
食品や飲料、医薬品などの熱可塑性樹脂を素材とした包装材料は、内容物劣化の防止を目的として、ガスバリア性、保香性、耐溶剤性などに優れるエチレン・ビニルアルコール共重合体（以下、ＥＶＯＨと略記することがある）が、種々の用途で使用されている。しかしながらＥＶＯＨは親水性であり、吸湿によりガスバリア性等の低下が起こることから、一般的にポリエチレンやポリプロピレンなどの耐水性に優れたポリオレフィン等との積層体の中間層に使用されることが知られている。
【０００３】
ＥＶＯＨは分子内に多くの水酸基を有するため、ポリエチレンやポリプロピレンなどの極性基をもたないポリオレフィンとの親和性は極めて低く、両者は一般に接着しない。そのためポリオレフィンと接着困難なＥＶＯＨに対し、不飽和カルボン酸またはその誘導体によってグラフトされたグラフト変性エチレン系樹脂組成物（例えば、特許文献１〜３参照。）やエチレン・酢酸ビニル共重合体加水分解物（例えば、特許文献４参照。）を接着剤として、ポリオレフィン層とＥＶＯＨ層の間に用いることは既に知られている。
【０００４】
多層シート、ボトル、フィルム、チューブ成形等で得られる包装材料においては、一般的に多くのバリやスクラップ等が生じるため、経済的観点からそのリサイクルが行われている場合が多く、バリやスクラップ等を粉砕したリサイクル材からなるリグラインド層が層構成の一部に用いられる。このリグラインド層はポリオレフィン、ＥＶＯＨ、接着剤の３成分混合物であるが、ポリオレフィンとＥＶＯＨの親和性（相溶性）が悪いために、一般的に機械的強度等の物性低下や外観不良を招く場合が多い。
【０００５】
接着剤として、不飽和カルボン酸またはその誘導体によってグラフトされたグラフト変性エチレン系樹脂組成物を用いた場合、ポリオレフィンとＥＶＯＨの相溶化能に優れていることから、機械的強度の低下は起こりにくいが、ＥＶＯＨとの反応性が高いため、繰り返し混錬することで、押出機やダイ内に滞留した樹脂が粘度上昇するとともに着色してゲル化し、その結果として製品中に多数のフィッシュアイやゲル状物質が混在することとなり、商品価値の低下や生産性の低下を招く問題があった（例えば、特許文献５〜７参照。）。そのためこれらの問題が生じない程度にリサイクル材にバージン樹脂を希釈して使用する必要があった。
【０００６】
一方、接着剤としてエチレン・酢酸ビニル共重合体加水分解物を用いた場合、反応性基を有さないことから、繰り返し混錬しても着色やゲル化は発生しない特徴があり、またエチレン・酢酸ビニル共重合体加水分解物に粘着性樹脂を加えることでＥＶＯＨに対する接着性が向上する。しかし運搬中や使用中に小さい衝撃や摩擦を受けると剥離することが多く、十分な接着力が得られなかった。
【０００７】
このような背景から、バリやスクラップ等をリサイクルしても着色やゲル化を低く抑えることができ、従来よりＥＶＯＨとの接着性に優れた樹脂組成物が望まれていた。
【先行技術文献】
【特許文献】
【０００８】
【特許文献１】特願昭５０−２４２５５号公報
【特許文献２】特開昭６１−２７０１５５号公報
【特許文献３】特開昭６２−１５８０４３号公報
【特許文献４】特開平７−１０８６５５号公報
【特許文献５】特開昭６０−２４０４２９号公報
【特許文献６】特開平２−２６１８６３号公報
【特許文献７】特開平５−１２５２３２号公報
【発明の概要】
【発明が解決しようとする課題】
【０００９】
本発明は、上記のような状況を鑑みなされたものであって、バリやスクラップ等をリサイクルしても着色やゲル化を低く抑えることができ、従来よりＥＶＯＨとの接着性に優れた樹脂組成物およびこの樹脂組成物をリグラインド層として用いた積層体を提供することを目的とするものである。
【課題を解決するための手段】
【００１０】
本発明は、下記要件（１）〜（２）を満たす加水分解物、ポリオレフィン、並びに下記要件（３）を満たすポリビニルアルコール及び／又はエチレン・ビニルアルコール共重合体を含むことを特徴とする樹脂組成物に関するものである。
【００１１】
（１）熱可塑性樹脂（Ａ）、（Ａ）よりもビニルエステル及び／又はアクリル酸エステル含量が５ｍｏｌ％以上多い、エチレンとビニルエステル及び／又はアクリル酸エステルとの共重合体（Ｂ）、並びに（Ａ）と（Ｂ）がグラフトされた変性体（Ｃ）を含む溶融混練物の加水分解物
（２）ビニルアルコール含量が０．５〜４０ｍｏｌ％、ビニルエステル及び／又はアクリル酸エステル含量が３０ｍｏｌ％以下
（３）エチレン含量が５５ｍｏｌ％以下
以下に本発明を詳細に説明する。
【００１２】
本発明における加水分解物を構成する熱可塑性樹脂（Ａ）としては、エチレン、プロピレン、１−ブテンなど炭素数２〜１２のα−オレフィンの単独重合体若しくはこれらの共重合体、エチレンとビニルエステル及び／又はアクリル酸エステルとの共重合体（Ｂ）よりもビニルエステル含量及び／又はアクリル酸エステル含量が５ｍｏｌ％以上少ない、エチレンとビニルエステル及び／又はアクリル酸エステルとの共重合体などが挙げられる。
【００１３】
例えば、高圧法低密度ポリエチレン、高密度ポリエチレン、中密度ポリエチレン、エチレン・１−ブテン共重合体、エチレン・１−へキセン共重合体、エチレン・１−オクテン共重合体、エチレン・４−メチル−１−ペンテン共重合体、エチレン・酢酸ビニル共重合体、エチレン・アクリル酸エステル共重合体、エチレン・メタクリル酸エステル共重合体等のエチレン系重合体、ポリプロピレン、プロピレン・エチレン共重合体、プロピレン・１−ブテン共重合体、ポリ１−ブテン、ポリ１−ヘキセン、ポリ４−メチル−１−ペンテン等が挙げられ、熱可塑性樹脂（Ａ）は、１種単独又は２種以上の組み合わせで用いてもよい。中でも、コストの観点から高圧法低密度ポリエチレン、エチレン・酢酸ビニル共重合体、高密度ポリエチレン、エチレン・１−ブテン共重合体、エチレン・１−へキセン共重合体、ポリプロピレンが好ましく、これらの組成物が成形性にも優れるため最も好ましい。
【００１４】
高圧法低密度ポリエチレンの製造方法は、高圧ラジカル重合を例示することができ、このような樹脂は、市販品の中から便宜選択することができ、例えば東ソー株式会社からペトロセンの商品名で市販されている。高密度ポリエチレン、エチレン・１−ブテン共重合体およびエチレン・１−へキセン共重合体の製造方法は特に限定するものではないが、チーグラー・ナッタ触媒やフィリップス触媒、メタロセン触媒を用いた高・中・低圧イオン重合法などを例示することができ、このような樹脂は、市販品の中から便宜選択することができる。例えば東ソー株式会社からニポロンハード、ニポロン−Ｌ、ニポロン−Ｚの商品名で各々市販されている。
【００１５】
エチレン・酢酸ビニル共重合体の製造方法は、エチレン・酢酸ビニル共重合体の製造が可能であれば特に制限されるものではないが、公知の高圧ラジカル重合法やイオン重合法を例示することができる。高圧ラジカル重合法により製造されたエチレン・酢酸ビニル共重合体として、東ソー株式会社からウルトラセンの商品名で市販されている。
【００１６】
本発明における加水分解物を構成するエチレンとビニルエステル及び／又はアクリル酸エステルとの共重合体（Ｂ）としては、熱可塑性樹脂（Ａ）よりもビニルエステル及び／又はアクリル酸エステル含量が５ｍｏｌ％以上多いものである。
【００１７】
エチレンとビニルエステル及び／又はアクリル酸エステルとの共重合体（Ｂ）としては、例えばエチレン・酢酸ビニル共重合体、エチレン・アクリル酸エステル共重合体、エチレン・メタクリル酸エステル共重合体等が挙げられる。中でも、コストの観点からエチレン・酢酸ビニル共重合体が好ましい。また、ポリビニルアルコール及び／又はＥＶＯＨとの相溶性の観点からビニルエステル及び／又はアクリル酸エステル含量が１０〜３５ｍｏｌ％であることが好ましい。
【００１８】
本発明における加水分解物を構成する熱可塑性樹脂（Ａ）、エチレンとビニルエステル及び／又はアクリル酸エステルとの共重合体（Ｂ）の好適な配合比は、ポリビニルアルコール及び／又はＥＶＯＨ、ポリエチレンやポリプロピレン等のポリオレフィンとの接着性向上の観点から、熱可塑性樹脂（Ａ）が５〜９５重量部及びエチレンとビニルエステル及び／又はアクリル酸エステル（Ｂ）が５〜９５重量部（（Ａ）及び（Ｂ）の合計は１００重量部）を含むものであり、さらに好ましくは熱可塑性樹脂（Ａ）が１５〜８５重量部及びエチレンとビニルエステル及び／又はアクリル酸エステル（Ｂ）が１５〜８５重量部（（Ａ）及び（Ｂ）の合計は１００重量部）、最も好ましくは熱可塑性樹脂（Ａ）が２０〜８０重量部及びエチレンとビニルエステル及び／又はアクリル酸エステル（Ｂ）が２０〜８０重量部（（Ａ）及び（Ｂ）の合計は１００重量部）を含むものである。
【００１９】
本発明における加水分解物を構成する熱可塑性樹脂（Ａ）とエチレンとビニルエステル及び／又はアクリル酸エステル（Ｂ）がグラフトされた変性体（Ｃ）のグラフト変性方法としては、グラフト変性できるものであれば特に限定されず、反応性などを考慮して適宜選択され、（Ａ）にエチレンと酢酸ビニルをグラフト共重合する方法、（Ｂ）にエチレン単独、エチレンとα−オレフィンをグラフト共重合する方法、（Ａ）と（Ｂ）を予め重合し、これらを架橋剤（Ｄ）によりグラフト変性する方法が挙げられるが、生産性の観点から上記（Ａ）、（Ｂ）成分に架橋剤（Ｄ）によりグラフト変性する方法が好ましい。熱可塑性樹脂（Ａ）がポリエチレンやポリプロピレンの場合、架橋剤（Ｄ）として有機過酸化物を使用することが最も好ましい。
【００２０】
架橋剤（Ｄ）の有機過酸化物としては有機過酸化物であれば特に限定されず、例えば、ジクミルペルオキシド、ジｔ−ブチルペルオキシド、２，５−ジメチル−２，５−ジ（ｔ−ブチルペルオキシ）ヘキサン、１、１ージ（ｔーブチルペルオキシ）シクロヘキサン、２，５−ジメチル−２，５−ジ（ｔ−ブチルペルオキシ）ヘキシン−３、１，３−ビス（ｔ−ブチルペルオキシイソプロピル）ベンゼン、１，１−ビス（ｔ−ブチルペルオキシ）−３，３，５−トリメチルシクロヘキサン、１，３−ジ−（ｔ−ブチルペルオキシ）−ジイソプロピルベンゼン、ｎ−ブチル−４，４−ビス（ｔ−ブチルペルオキシ）バレレート、ベンゾイルペルオキシド、ｐ−クロロベンゾイルペルオキシド、２，４−ジクロロベンゾイルペルオキシド、ｔ−ブチルペルオキシベンゾエート、ｔ−ブチルペルオキシイソプロピルカーボネート、ジアセチルペルオキシド、ラウロイルペルオキシド、ｔ−ブチルクミルペルオキシドなどを挙げることができる。これらは単独で或いは２種類以上を混合して使用することができる。
【００２１】
なかでも、２，５−ジメチル−２，５−ジ（ｔ−ブチルペルオキシ）ヘキサン、１、１ージ（ｔーブチルペルオキシ）シクロヘキサン等が反応性の観点から好ましい。また、前記架橋剤（Ｄ）と共に、必要に応じて、トリアリルイソシアヌレート、ジビニルベンゼン等の架橋助剤を用いてもよい。
【００２２】
熱可塑性樹脂（Ａ）及びエチレンとビニルエステル及び／又はアクリル酸エステルとの共重合体（Ｂ）合計１００重量部に対する架橋剤（Ｄ）の配合量は、０．００５〜１重量部の範囲がＥＶＯＨに対する接着性向上及び成形性の観点で好ましい。
【００２３】
熱可塑性樹脂（Ａ）と、エチレンとビニルエステル及び／又はアクリル酸エステルとの共重合体（Ｂ）がグラフトされた変性体（Ｃ）は、上記（Ａ）、（Ｂ）、（Ｄ）成分を用いてグラフト体を製造する場合は、これらを溶融混練する方法が経済性の観点から好ましい。
【００２４】
溶融混練の方法は、各成分を均一に分散しうる溶融混練装置であれば特に制限はなく、通常用いられる樹脂の混合装置により製造することができる。例えば、単軸押出機、多軸押出機、バンバリーミキサー、加圧ニーダ−、回転ロール、ラボプラストミルなどの溶融混練装置が挙げられる。中でも混練度が高く連続的に運転できる二軸押出機は、分散状態を細かく均一にできるため好ましい。溶融温度は熱可塑性樹脂（Ａ）の融点〜２６０℃程度が好ましい。
【００２５】
熱可塑性樹脂（Ａ）、（Ａ）よりもビニルエステル及び／又はアクリル酸エステル含量が５ｍｏｌ％以上多い、エチレンとビニルエステル及び／又はアクリル酸エステルとの共重合体（Ｂ）、並びに（Ａ）と（Ｂ）がグラフトされた変性体（Ｃ）を含む溶融混練物の製造プロセスの具体例は次のとおりである。
【００２６】
前記（Ａ）、（Ｂ）、（Ｄ）成分のドライブレンド物を、押出機のホッパーに投入する。（Ａ）成分、（Ｂ）成分及び（Ｄ）成分の少なくとも一部をサイドフィーダー等から添加してもよい。さらに、二台以上の押出機を使用し、段階的に順次溶融混練してもよい。前記（Ａ）、（Ｂ）、（Ｄ）成分の混合には、ヘンシェルミキサー、Ｖブレンダー、リボンブレンダー、タンブラーなどを使用してもよい。
【００２７】
また、本発明における加水分解物は、上記した成分以外に、必要に応じて架橋助剤、酸化防止剤、滑剤、中和剤、ブロッキング防止剤、界面活性剤、スリップ剤等、通常熱可塑性樹脂に使用される添加剤や他のポリオレフィンなどの熱可塑性樹脂を添加したものでもかまわない。
【００２８】
本発明における加水分解物を構成する前記（Ａ）〜（Ｃ）成分を含む溶融混練物の加水分解の処理方法は特に限定されないが、生産性の観点から上記樹脂組成物のペレット又はパウダーをアルカリ中で直接加水分解処理するのが好ましい。また本発明の接着剤は、ビニルエステル及び／又はアクリル酸エステル成分のケン化度が１０ｍｏｌ％以上のものが好ましい。１０ｍｏｌ％以上であればＥＶＯＨとの相溶性は十分である。
【００２９】
本発明における加水分解物は、ペレットやパウダーなどの任意の形態にしておいて使用することができる。
【００３０】
また本発明における加水分解物は、熱可塑性樹脂（Ａ）、エチレンとビニルエステル及び／又はアクリル酸エステルとの共重合体（Ｂ）を含む樹脂が分散してなるものであることが好ましい。このとき熱可塑性樹脂（Ａ）、エチレンとビニルエステル及び／又はアクリル酸エステルとの共重合体（Ｂ）を含む樹脂の分散粒子径が０．０１〜５０μｍであることが好ましい。
【００３１】
さらに本発明における加水分解物の動的粘弾性測定により得られた複素弾性率Ｇ＊（（貯蔵弾性率Ｇ’２＋損失弾性率Ｇ’’２）１／２）が５００Ｐａとなる条件における、ひずみと応力又はたわみと荷重の位相角である損失角δ（ａｒｃｔａｎ（Ｇ’’／Ｇ’））が８０度以下であることが、ポリビニルアルコール及び／又はＥＶＯＨ、ポリエチレンやポリプロピレン等のポリオレフィンとの接着性向上の観点で好ましい。
【００３２】
本発明における加水分解物のビニルアルコール含量とビニルエステル及び／又はアクリル酸エステル含量は、ポリビニルアルコール及び／又はＥＶＯＨ、ポリエチレンやポリプロピレン等のポリオレフィンとの接着性向上の観点から、ビニルアルコール含量は０．５〜４０ｍｏｌ％及びビニルエステル及び／又はアクリル酸エステル含量は３０ｍｏｌ％以下であり、好ましくはビニルアルコール含量は０．５〜３５ｍｏｌ％及びビニルエステル及び／又はアクリル酸エステル含量は２８ｍｏｌ％以下、最も好ましくはビニルアルコール含量は１〜３５ｍｏｌ％及びビニルエステル及び／又はアクリル酸エステル含量は２６ｍｏｌ％以下である。
【００３３】
本発明におけるポリオレフィンとしては、熱可塑性樹脂（Ａ）と同じ成分でもよく、特に限定されるものではない。例えば、高圧法低密度ポリエチレン、高密度ポリエチレン、中密度ポリエチレン、エチレン・１−ブテン共重合体、エチレン・１−へキセン共重合体、エチレン・１−オクテン共重合体、エチレン・４−メチル−１−ペンテン共重合体、エチレン・酢酸ビニル共重合体、エチレン・アクリル酸エステル共重合体、エチレン・メタクリル酸エステル共重合体等のエチレン系重合体、ポリプロピレン、プロピレン・エチレン共重合体、プロピレン・１−ブテン共重合体、ポリ１−ブテン、ポリ１−ヘキセン、ポリ４−メチル−１−ペンテン等が挙げられる。
【００３４】
本発明におけるポリビニルアルコール及び／又はエチレン・ビニルアルコール共重合体としては、主としてビニルアルコール単位からなる重合体、又はエチレン単位とビニルアルコール単位とからなる共重合体である。本発明において使用されるポリビニルアルコール及び／又はＥＶＯＨとしては、特に限定されることはなく、例えば、成形用途で使用されるような公知のものを挙げることができる。ただし、ポリビニルアルコール及び／又はＥＶＯＨのエチレン単位の含有量は、気体、有機液体等に対する遮断性の高さと成形加工性の良好さの点から、５５ｍｏｌ％以下が好ましく、１０〜５５ｍｏｌ％のものがさらに好ましい。
【００３５】
ポリビニルアルコール及び／又はＥＶＯＨの製造方法としては、特に限定されるものではなく、例えば、公知の方法にしたがって、脂肪酸ビニルエステルの重合体、若しくはエチレンと脂肪酸ビニルエステルとの共重合体を製造し、次いで、これを加水分解することによってポリビニルアルコール及び／又はＥＶＯＨを製造することができ、このような樹脂は、市販品の中から便宜選択することができ、例えばクラレ株式会社からポバールやエバール、日本合成化学株式会社からゴーセノールやソアノールの商品名で各々市販されている。
【００３６】
またＥＶＯＨは、エチレン単位およびビニルアルコール単位に加えて、少量であれば他の構成単位を有していてもよい。
【００３７】
ポリビニルアルコール及び／又はＥＶＯＨのメルトフローマスレート（温度１９０℃、荷重２．１６ｋｇ）は、成形加工性の点から、０．１〜１００ｇ／１０分であることが好ましく、０．５〜５０ｇ／１０分であることがより好ましく、１〜２０ｇ／１０分であることが最も好ましい。
【００３８】
本発明の樹脂組成物を構成する加水分解物、ポリオレフィン、ポリビニルアルコール及び／又はＥＶＯＨの好適な配合比は、ポリビニルアルコール及び／又はＥＶＯＨ、ポリエチレンやポリプロピレン等のポリオレフィンとの接着性向上の観点から、加水分解物が９〜９０重量部、ポリオレフィンが９〜９０重量部およびポリビニルアルコール及び／又はＥＶＯＨが１〜６０重量部（これらの合計は１００重量部）を含むものであり、好ましくは加水分解物が１５〜９０重量部、ポリオレフィンが９〜８５重量部およびポリビニルアルコール及び／又はＥＶＯＨが１〜４０重量部（これらの合計は１００重量部）を含むものであり、最も好ましくは接着剤が２５〜９０重量部、ポリオレフィンが９〜７０重量部およびポリビニルアルコール及び／又はＥＶＯＨが１〜２０重量部（これらの合計は１００重量部）を含むものである。
【００３９】
本発明の樹脂組成物を製造する方法は、特に限定されるものではないが、上記要件（１）〜（２）を満たす加水分解物を含む層、ポリオレフィンを含む層、及び上記要件（３）を満たすポリビニルアルコール及び／又はエチレン・ビニルアルコール共重合体を含む層を有する多層成形品を溶融混練して製造方法することができる。多層積層品は、成形時の副生品の粉砕品を用いることができ、例えば包装材料の製造工程で発生するシートの打ち抜き時に生じるバリ、或いはシートやフィルムのトリミング屑等のスクラップを粉砕したものを溶融混練する方法が挙げられる。
【００４０】
本発明の樹脂組成物はリサイクル材として用いられる。
【００４１】
またバリやスクラップ等の粉砕品を溶融混練する際、ポリビニルアルコール及び／又はＥＶＯＨに対する接着性向上や酸化劣化を抑制するために、必要に応じて加水分解物、ポリオレフィン、酸化防止剤、滑剤、中和剤、ブロッキング防止剤、界面活性剤、スリップ剤、その他公知の添加剤を添加してもよい。特に粉砕品１００重量部に対し、加水分解物を１０重量部以上添加すると、ポリビニルアルコール及び／又はＥＶＯＨに対する接着性が向上するため好ましい。
【００４２】
樹脂組成物の溶融混練の方法は、各成分を均一に分散しうる溶融混練装置であれば特に制限はなく、通常用いられる樹脂の混合装置により製造することができる。例えば、単軸押出機、多軸押出機、バンバリーミキサー、加圧ニーダ−、回転ロール、ラボプラストミルなどの溶融混練装置が挙げられる。ＥＶＯＨの酸化劣化を抑制するために単軸押出機を使用することが好ましく、溶融温度はポリビニルアルコール及び／又はＥＶＯＨの融点〜２６０℃程度が好ましい。
【００４３】
また本発明の樹脂組成物は、ペレットやパウダーなどの任意の形態にしておいて使用することができる。
【００４４】
本発明の積層体は、上記樹脂組成物を含むリグラインド層を有するものである。また本発明の樹脂組成物を含むリグラインド層の他に、ポリオレフィンを含む層とポリビニルアルコール及び／又はＥＶＯＨを含む層を有していてもよい。
【００４５】
ポリオレフィンとしては、特に限定されるものではなく、例えば、高圧法低密度ポリエチレン、高密度ポリエチレン、中密度ポリエチレン、エチレン・１−ブテン共重合体、エチレン・１−へキセン共重合体、エチレン・１−オクテン共重合体、エチレン・４−メチル−１−ペンテン共重合体、エチレン・酢酸ビニル共重合体、エチレン・アクリル酸エステル共重合体、エチレン・メタクリル酸エステル共重合体等のエチレン系重合体、ポリプロピレン、プロピレン・エチレン共重合体、プロピレン・１−ブテン共重合体、ポリ１−ブテン、ポリ１−ヘキセン、ポリ４−メチル−１−ペンテン等が挙げられる。
【００４６】
ポリビニルアルコール及び／又はＥＶＯＨとしては、特に限定されるものではなく、例えば、成形用途で使用されるような公知のものを挙げることができる。ただし、ポリビニルアルコール及び／又はＥＶＯＨのエチレン単位の含有量は、気体、有機液体等に対する遮断性の高さと成形加工性の良好さの点から、５５ｍｏｌ％以下が好ましく、１０〜５５ｍｏｌ％のものがさらに好ましい。
【００４７】
本発明の積層体は、通常の成形加工装置を用いて成形加工することができ、成形加工方法としては、例えば、押出成形、ブロー成形、シート成形、射出成形、圧縮成形、カレンダー成形、真空成形などの任意の方法が挙げられ、シート状、フィルム状、パイプ状、ブロック状その他任意の形状に成形することができ、他の素材との積層構造を採用することによって、積層体に、ガスバリア性、機械的特性、耐油性、耐候性など、他の素材の有する特性を付与することが可能である。
【００４８】
本発明の積層体は、これらの性質が要求される食品や飲料、医薬品などの熱可塑性樹脂を素材とした包装材や容器などに使用することができる。
【発明の効果】
【００４９】
本発明の樹脂組成物は、バリやスクラップ等をリサイクルしても着色やゲル化を低く抑えることができ、従来のリサイクル材よりポリビニルアルコール及び／又はＥＶＯＨとの接着性に優れた樹脂組成物となる。
【実施例】
【００５０】
以下、実施例により本発明をさらに詳細に説明するが、本発明はこれら実施例に限定されるものではない。
［ケン化度］
製造例より得られた各接着剤をＪＩＳ  Ｋ７１９２（１９９９年）に準拠して測定した。
［各被着体に対する接着強度］
実施例より得られた各樹脂組成物を用いてＬＤＰＥ、接着剤及びＥＶＯＨとの接着性を調査した。接着強度の評価手順は次の通りである。各ペレット約４ｇを神藤工業（株）製５０ｔ自動プレス機を用いてプレス成形した。成形品のサイズは１５０ｍｍ×１５０ｍｍ×０．１ｍｍとした。続いて、テスター産業（株）製ホットタックテスターを用い、シール温度２００℃、シール圧力０．１ＭＰａ、シール時間１秒にて上下加熱で接着剤と被着体とをヒートシールし、引張試験機（ＯＲＩＥＮＴＥＣ製  テンシロンＲＴＥ−１２１０）を用い、サンプル幅１５ｍｍ、３００ｍｍ／分の引張速度にて、１８０度剥離での接着強度（Ｎ／１５ｍｍ幅）を測定した。なお評価に用いたＬＤＰＥ、接着剤（加水分解物又は無水マレイン酸変性樹脂）及びＥＶＯＨは以下に示すものを使用した。
（１）ＬＤＰＥ：メルトマスフローレート７ｇ／１０分、密度９２２ｋｇ／ｍ３の低密度ポリエチレン（東ソー（株）製、商品名ペトロセン２０４）
（２）加水分解物：［製造例］記載の接着剤１を使用
（３）無水マレイン酸変性樹脂：メルトマスフローレート３ｇ／１０分、密度９１３ｋｇ／ｍ３の無水マレイン酸変性樹脂（アルケマ（株）製、商品名ＯＲＥＶＡＣ  ＯＥ８２５）
（４）ＥＶＯＨ：メルトマスフローレート５．４ｇ／１０分、エチレン含量４４ｍｏｌ％のエチレン・ビニルアルコール共重合体（クラレ（株）製、商品名エバールＥ−１０５Ｂ）
［ＭＦＲ変化率］
下記計算式に従ってＭＦＲ変化率を求めた。
【００５１】
ＭＦＲ変化率（％）＝｛（実施例記載の樹脂組成物のＭＦＲ）−（混練前のＭＦＲ）｝／（混練前のＭＦＲ）×１００
・実施例記載の樹脂組成物のＭＦＲは、ＪＩＳ  Ｋ６９２２−１（１９９７年）に準拠して測定した。
【００５２】
・混練前のＭＦＲは下記方法で計算した。
【００５３】
混練前のＭＦＲ＝１０（ＬＯＧ（１’）×（１’’）／１００＋（ＬＯＧ（２’）×（２’’）／１００＋（ＬＯＧ（３’）×（３’’）／１００）
（１’）：ＪＩＳ  Ｋ６９２２−１より測定した加水分解物のＭＦＲ
（２’）：ＪＩＳ  Ｋ６９２２−１より測定したポリオレフィンのＭＦＲ
（３’）：ＪＩＳ  Ｋ６９２２−１より測定したポリビニルアルコール及び／又はＥＶＯＨのＭＦＲ
（１’’）：加水分解物の割合
（２’’）：ポリオレフィンの割合
（３’’）：ポリビニルアルコール及び／又はＥＶＯＨの割合
［フィルムの着色］
得られた樹脂組成物を用いて、単層キャストフィルム成形機（住重モダン（株）製）で樹脂組成物の単層フィルムを作成した。設定温度は２００℃とした。得られた単層フィルムを目視観察し、黄変があれば「着色有り」、黄変がなければ「着色無し」とした。
［フィルム中のゲル（異物）］
得られた樹脂組成物を用いて、単層キャストフィルム成形機（住重モダン（株）製）で樹脂組成物の単層フィルムを作成した。設定温度は２００℃とした。得られた単層フィルムを１０ｃｍ×１０ｃｍに切り出し、フィルム中のゲル（異物）の有無を観察した。１ｍｍ以上のゲル（異物）が１０個以上あれば「多い」、１０個未満であれば「少ない」とした。
［製造例］
接着剤１の製造例
接着剤１として、熱可塑性樹脂（Ａ）としてメルトマスフローレート１４ｇ／１０分、密度９３５ｋｇ／ｍ３の酢酸ビニル含量１５重量％（５．４ｍｏｌ％）のエチレン・酢酸ビニル共重合体（東ソー（株）製、商品名ウルトラセン６２５）を７０重量部、エチレンとビニルエステル及び／又はアクリル酸エステルとの共重合体（Ｂ）として、メルトマスフローレート７０ｇ／１０分、密度９６８ｋｇ／ｍ３、酢酸ビニル含量４２重量％（１９ｍｏｌ％）のエチレン・酢酸ビニル共重合体（東ソー（株）製、商品名ウルトラセン７６０）を３０重量部、及び有機過酸化物（日油（株）製、商品名パーヘキサ２５Ｂ）を０．１重量部の割合でドライブレンドし、溶融樹脂温度１９０℃で、二軸押出機（日本製鋼所（株）製）で溶融混練しペレット状のサンプルを得た。続いて、本サンプルを１重量％の水酸化ナトリウムメタノール溶液中で６０℃で加水分解処理を行い、本接着剤（エチレンとビニルエステル及び／又はアクリル酸エステルとの共重合体（Ｂ）のケン化度が５０ｍｏｌ％）を得た。
【００５４】
接着剤２の製造例
接着剤２として、（Ａ）を３０重量部、（Ｂ）を７０重量部とした以外は接着剤１と同様の方法で製造し本接着剤（エチレンとビニルエステル及び／又はアクリル酸エステルとの共重合体（Ｂ）のケン化度が５０ｍｏｌ％）を得た。
【００５５】
【表１】
2018154701.tif 000002
実施例１
ポリオレフィンとしてメルトマスフローレート７ｇ／１０分、密度９２２ｋｇ／ｍ３の高圧法低密度ポリエチレン（東ソー（株）製、商品名ペトロセン２０４）、加水分解物として接着剤１、ＥＶＯＨとしてメルトマスフローレート５．４ｇ／１０分、エチレン含量４４ｍｏｌ％のエチレン・ビニルアルコール共重合体（クラレ（株）製、商品名エバールＥ−１０５Ｂ）を用いて、設定温度２００℃の多層キャストフィルム成形機（（株）プラスチック工学研究所製）を用いて、５層構成のキャストフィルム（ポリオレフィン層／加水分解物層／ＥＶＯＨ層／加水分解物層／ポリオレフィン層＝２０μｍ／１０μｍ／１０μｍ／１０μｍ／２０μｍ）を作製した。続いて、キャストフィルムの粉砕品を、５０ｍｍφのスクリューとストランドダイを有する単軸押出機（（株）プラコー製）を用いて設定温度１９０℃、吐出量２５ｋｇ／時でストランド状に押出し、ストランドカッター（（株）誠和鉄工所製）を用いてペレット化し、樹脂組成物を得た。得られた樹脂組成物を評価したところ、表２に示すとおりだった。
【００５６】
実施例２
実施例１で得られたキャストフィルムの粉砕品１００重量部に対し、接着剤１を５０重量部添加した以外は、実施例１と同様の方法で製造した。得られた樹脂組成物を評価したところ、表２に示す通りだった。
【００５７】
実施例３
加水分解物として接着剤２を用い、キャストフィルムの粉砕品１００重量部に対し、接着剤２を５０重量部添加した以外は、実施例１と同様の方法で製造した。得られた樹脂組成物を評価したところ、表２に示す通りだった。
【００５８】
【表２】
2018154701.tif 000003
比較例１
接着剤としてメルトマスフローレート３ｇ／１０分、密度９１３ｋｇ／ｍ３の無水マレイン酸変性樹脂（アルケマ（株）製、商品名ＯＲＥＶＡＣ  ＯＥ８２５）を用いた以外は実施例１と同様の方法で製造した。得られた樹脂組成物を評価したところ、表３に示す通りだった。
【００５９】
【表３】
2018154701.tif 000004